FR 2688336 A1 19930910 FR 9202516 A 19920303 i Procédé pour séparer le niobium, L'antimoine et/ou au moins un élément des groupes VI Ib et VIII de La Classification Périodique des Eléments à partir de solutions aqueuses issues du retraitement des combustibles nucléaires uses. La présente invention a pour objet un procédé de séparation d'au moins un élément choisi parmi Nb, Sb et les éléments des groupes VI Ib (Mn, Tc, Re) et VIII (Fe, Co, Ni, Ru, Rh, Pd, Os, Ir, Pt) de la Classification Périodique des Eléments présents dans une solution aqueuse issue du retraitement des combustibles nucléaires usés. Elle s'applique en particulier à la récupé- ration de ces éléments dans les effluents aqueux de faible activité, de moyenne activité ou de haute activité, ainsi que dans les concentrats de produits de fission et les solutions de dissolution de combus- tibles nucléaires usés Elle s'applique également à la décontamination des effluents à forte teneur en sels des stations de traitement d'effluents actuelles. L'irradiation des combustibles nucléaires dans les réacteurs de puissance, conduit à la produc- tion de nombreux produits de fission dont les masses atomiques vont de 70 à 160 Ces produits de fission se retrouvent dans les différentes solutions et effluents produits à la fin du cycle du combustible. Ainsi, les effluents de faible activité, c'est-à-dire dont l'activité spécifique f ne dépasse pas 0,37 G Bq/m 3 (ou 10-2 Ci/m 3) pour les éléments autres que 137 Cs et 90 Sr, contiennent généralement du manganèse, de l'antimoine, du ruthénium, du césium et du cobalt radioactifs; les effluents de moyenne activité dont l'activité spécifique se situe entre 0,37 et 37 G Bq/m 3 (ou entre 10-2 et 1 Ci/m 3), contiennent par exemple du manganèse, du ruthénium, du cobalt, du césium, du cérium, et du praséodyme radioactifs; les effluents de haute activité, c'est-à-dire dont l'activité spécifique a se situe entre 37 G Bq/m 3 et 1,8 T Bq/m 3 (ou entre 1 et 50 Ci/m 3), peuvent comprendre du ruthénium, du césium, du cérium, du praséodyme, du niobium et de l'antimoine. Les solutions de dissolution de combusti- bles nucléaires usés sont généralement des solutions nitriques qui comprennent des actinides, de nombreux métaux et pratiquement tous les produits de fission, en particulier du ruthénium 106, du césium 137 et 134, de l'antimoine 125, de l'europium 154, du cérium et du praséodyme 144. Les concentrats de produits de fission, qui sont des solutions nitriques obtenues après séparation de l'uranium et du plutonium des solutions de dissolution des combustibles nucléaires usés, comprennent de nombreux éléments parmi lesquels on trouve en particulier du fer, du nickel, du molybdène, du cuivre, du ruthénium, du rhodium et du technétium. Un des buts de l'invention est donc de séparer certains éléments présents dans ces effluents ou ces solutions Parmi ces éléments, on trouve en particulier des métaux du groupe du platine tels que le palladium, le rhodium et le ruthénium, qui sont des éléments valorisables, notamment le rhodium en raison de son utilisation dans les pots catalytiques pour l'industrie automobile. Aussi, il serait très intéressant de disposer de procédés permettant de séparer efficace- ment le ruthémium, le rhodium et le palladium. Des procédés de séparation de ces métaux sont décrits par exemple par R P Bush dans Platinum Metals Rev, 1991, 35, 4, p 202-208; par McDuffie dans ORML/TM-6654, 1979; par Hazelton et a L dans PML-5758-UC-70, 1986, et par Mac Cragh dans USA- 3 672 875. Ces procédés connus qui concernent la séparation des métaux précieux à partir d'effluents ou de fines de dissolution, font appel à différentes techniques telles que l'extraction par des métaux liquides, la volatilisation dans le cas du ruthénium, l'extraction par des solvants organiques dans le cas du rhodium et du palladium, la précipitation, l'adsorption sur du charbon actif ou la réduction par des résines réductrices du type amine-borane pour former des dépôts de métaux nobles sur ces résines Toutefois, les techniques décrites dans ces documents ne sont pas satisfaisantes, car elles sont difficiles à mettre en oeuvre, ou ne permettent pas de récupérer des quantités suffisantes de ces métaux. En effet, il convient de noter que, dans les effluents ou les solutions aqueuses traitées J les teneurs en Nb, Sb et en métaux des groupes VI Ib et VIII à récupérer sont très faibles par rapport à celles des autres éléments présents dans la solution, tels que l'uranium et le plutonium dans le cas des solutions de dissolution, et le sodium dans le cas de certains effluents aqueux. La présente invention a précisément pour objet un procédé de séparation d'au moins un élément choisi parmi Nb, Sb et les éléments du groupe VI Ib et du groupe VIII, qui présente l'avantage d'être facile à mettre en oeuvre, de pouvoir s'appliquer à différents types d'effluents et de conduire à des rendements de récupération élevés. Selon l'invention, le procédé de séparation d'au moins un élément choisi parmi Nb, Sb et les éléments des groupes VI Ib et VIII de la Classification Périodique des Eléments, présents dans une solution aqueuse issue du retraitement des combustibles nucléaires usés, consiste à mettre en contact ladite solution aqueuse avec une résine solide à base de polymère ou copolymère de vinylpyri- dine, et à séparer de ladite solution la résine ayant fixé le niobium et/ou l'antimoine et/ou le ou les éléments des groupes VI Ib et VIII. Dans ce procédé, l'utilisation d'une résine solide à base de polymère ou copolymère de vinylpyridine est très avantageuse car cette résine a une très bonne affinité pour Nb, Sb et les éléments des groupes VI Ib et VIII De plus, ces résines ont une bonne stabilité thermique et une bonne résistance à l'oxydation et elles peuvent être utilisées en milieu acide, en particulier en milieu nitrique. Les polymères de vinylpyridine utilisés peuvent être par exemple la poly-2-(vinylpyridine) ou la poly-4-(vinylpyridine). Les copolymères de vinylpyridine utilisa- bles sont par exemple les copolymères de vinylpyridine et de divinylbenzène. De préférence, dans l'invention, on utilise la poly-4-(vinylpyridine) qui répond à la formule: qui peut être réticulée par le divinylbenzène. Cette résine qui est commercialisée généra- lement sous forme basique peut être utilisée en milieu acide sous forme saline, par exemple sous forme: (XX E o n N H,A- avec A représentant un anion tel que N 03 ou Cl-. La résine se présente généralement sous la forme d'une poudre dont la granulométrie est choisie par l'utilisateur en fonction de ses besoins. De préférence, on utilise la polyvinyl- 4-pyridine réticulée ayant une granulométrie de à 60 mesh. Elle est stable jusqu'à 260 C sous pression atmosphérique, elle résiste aux agents oxydants et réducteurs et elle n'est pas sensible à l'irradia- tion En effet, après irradiation par une source de césium 137 produisant un débit de dose de 2 Mrads/ h, pendant 8 h 24 min, la résine n'a subi aucune trans- formation décelable par analyse élémentaire, les teneurs en carbone, hydrogène et azote étant sensiblement les mêmes On ne détecte pas davantage de modification par spectroscopie infrarouge et l'analyse par calorimétrie différentielle montre que l'aspect morphologique n'a subi aucun changement, la température de transition vitreuse étant inchan- gée L'irradiation n'a donc pas d'effet ou que très peu d'effet sur la poly(vinylpyridine) Enfin, l'emploi de la poly(vinylpyridine) est avantageux car en modifiant certaines conditions de traitement, par exemple l'acidité nitrique, la durée de contact avec la solution, on peut la rendre sélective pour certains éléments. Généralement, les solutions aqueuses de départ sont des solutions nitriques qui ont de préférence une concentration en acide nitrique allant de 10-7 à 4 mol/L, et on les met en contact avec la résine solide pendant des durées allant de lmin à 24 h. Les quantités de résine utilisées dépendent en particulier des teneurs en éléments à extraire. Généralement, on utilise 10 à 500 g de résine par litre de solution aqueuse. Pour mettre en oeuvre le procédé de l'invention, on peut utiliser des dispositifs classiques de mise en contact de produits en poudre avec des liquides, de type discontinu en lots ou continu, tels que des colonnes d'échange à lit fixe ou à lit fluidisé. Généralement, on opère à la pression et à la température ambiantes, mais dans certains cas on peut opérer à des pressions et températures différentes, par exemple pour accélérer la réaction. Le procédé de l'invention peut être utilisé en particulier pour extraire le ruthénium, le rhodium et/ou le palladium de solutions aqueuses issues du retraitement des combustibles nucléaires usés. Lorsqu'on veut extraire plus particulière- ment le ruthénium, la concentration en acide nitrique de la solution aqueuse est au plus égale à lmol/l, de préférence de 10-7 à 0,1 mol/l et on effectue la mise en contact de cette solution avec la résine pendant une durée de 10 à 60 min On peut améliorer la cinétique d'extraction en ajoutant à la solution aqueuse des ions chlorures. Dans le cas o l'on veut extraire plus particulièrement le rhodium et le palladium, la solution aqueuse a de préférence une concentration en acide nitrique de 1 à 2 mol/l et on effectue La mise en contact de la solution avec la résine pendant une durée inférieure à 10 min. Comme on l'a vu plus haut, le procédé de l'invention peut être utilisé pour traiter divers types d'effluents et de solutions issus du retraite- ment de combustibles nucléaires usés. Ainsi, il peut être utilisé pour séparer le ruthénium, le niobium, l'antimoine et éventuellement le manganèse et le cobalt d'effluents de moyenne ou haute activité; pour séparer Fe, Ni, Rh, Ru, Co et Tc des concentrats de produits de fission, et pour séparer Pd, Ru, Rh, Tc, Co, Ni et Fe des solutions de dissolution de combustibles irradiés. D'autres caractéristiques et avantages de l'invention apparaîtront mieux à la lecture des exemples suivants donnés bien entendu à titre illustratif et non limitatif. La figure unique annexée est un diagramme représentant les variations du taux d'extraction du ruthénium (en %) en fonction du p H de la solution aqueuse de départ. Dans tous les exemples, on utilise une poudre de poly-4- (vinylpyridine) réticulée ayant une granulométrie d'environ 60 mesh. Exempte 1: Séparation du ruthénium. Dans cet exemple, on traite par le procédé de l'invention un effluent aqueux ayant une concentration en ruthénium de 0, 49 mg/l et une concentration en acide nitrique de 1,38 mol/l. Pour extraire le ruthénium présent dans cet effluent, on met en contact 40 ml d'effluent avec lg de résine de poly-4-(vinylpyridine) (PVP) sous agitation magnétique pendant une demi heure. On sépare alors la résine PVP sur un filtre de papier, on dose le ruthénium résiduel dans la solu- tion par une torche à plasma "Perkin Elmer" type plasma 2000 et on détermine le taux d'extraction du ruthénium Celui-ci est de 85 % ce qui correspond à une fixation de 0,02 mg de ruthénium par gramme de résine PVP. Le rendement d'extraction du ruthénium est donc très satisfaisant. Exemplte 2: Séparation du ruthénium. Dans cet exemple, on extrait le ruthénium à partir d'un effluent aqueux fortement chargé en sels, qui contient 1,38 mol/l de HN 03, 2 g/l de Na+, 6 mg/l de K+ et lmg/l de ruthénium. Pour effectuer cette séparation, on met en contact sous agitation magnétique pendant 20,5 h lg de poly-4-(vinylpyridine) avec 40 ml de la solution aqueuse qui contient lmg/l de ruthénium On sépare ensuite la résine de la solution sur un filtre en papier et on dose le ruthénium résiduel dans la solution par une torche à plasma. On obtient ainsi un taux d'extraction de 66,5 % en ruthénium, ce qui correspond à 2,66 102 mg de ruthénium par gramme de résine. Le dosage du sodium et du potassium dans la solution filtrée indique qu'ils n'ont pas été extraits par la résine. Exemp Le 3: Séparation du ruthénium. On suit Le même mode opératoire que dans l'exemple 2, en utilisant un effluent ayant la même composition, sauf en ce qui concerne sa teneur en ruthénium qui est de 0,3 mg/l Dans ces conditions, après 20,5 h d'agitation, le taux d'extraction du ruthénium est de 100 %, ce qui correspond à 1,2 10-2 mg de ruthénium par gramme de résine. L'utilisation de la polyvinylpyridine permet donc d'atteindre un taux d'extraction du ruthénium de 100 %, pour des teneurs en ruthénium très faibles, même en présence de teneurs élevées en sodium et en potassium. Exemp Le 4: Séparation du ruthénium. On extrait le ruthénium d'une solution aqueuse ayant une concentration en acide nitrique de 1,38 mol/l qui contient 0,5 mg/l de ruthénium, 2 g/1 L de sodium et 6 mg/l de potassium, à laquelle on ajoute du chlorure de sodium pour avoir une concentration en chlorure de sodium de lmol/L. On met en contact sous agitation 2,5 g de polyvinylpyridine avec 100 ml de la solution sous agitation magnétique à 750 tours/minute pendant 1 h 30 min On sépare alors la résine PVP sur un filtre en papier et on détermine la teneur en ruthénium résiduel de la solution sur une torche à plasma. On répète ces opérations en utilisant des temps de contact de 3 h, 8 h et 24,25 h Les résul- tats obtenus sont donnés dans le tableau 1 qui suit. TABLEAU I Temps de contact (h) % extraction 0 O 1,5 68,5 3 68,5 8 68,5 24,25 72 Au vu de ces résultats, on constate que le rendement maximal d'extraction est pratiquement atteint au bout de 1,5 h. En revanche, lorsqu'on effectue la même séparation en l'absence d'ions Cl-, il faut attendre 8 h pour que la résine commence à extraire le ruthé- nium. Ainsi, la présence d'ions chlorures est bénéfique car elle accéLère l'extraction du ruthé- nium. Exempte 5: Séparation du ruthénium. Dans cet exemple, on sépare le ruthénium à partir d'effluents contenant du sodium et du potassium et on étudie l'influence du p H sur le taux d'extraction. Dans ce but, on met en contact l Oml de solution contenant des traces de Ru, 6 mg/L de potas- sium et 2 g/1 l de sodium et ayant des concentrations en acide nitrique correspondant à des p H al Lant de 3 à 9 avec 0,2 g de poly-4(vinylpyridine) environ sous agitation pendant 1 h On sépare ensuite la résine sur un filtre en papier et on dose le ruthénium résiduel dans la solution par une torche à plasma. Sur la figure annexée, on a représenté le pourcentage d'extraction en ruthénium et la quantité de ruthénium fixé par gramme de résine en fonction du p H de la solution. Au vu de cette figure, on remarque que le ruthénium est extrait plus efficacement pour des p H acides inférieurs à 6, soit des concentrations en acide nitrique supérieures à 10-6 mol/L. Exemples 6 à 9: Séparation du rhodium. Dans ces exemples, on extrait le rhodium à partir de solutions aqueuses contenant 2 mmol/L environ de rhodium et ayant les concentrations 1 1 en acide nitrique données dans le tableau 2 qui suit. Pour réaliser l'extraction, on met en contact 0,2 g environ de poly-4-(vinylpyridine) (PVP) avec 10 ml de solution aqueuse sous agitation horizontale pendant 24 h On sépare alors la polyvinylpyridine de la solution par filtration sur un filtre en papier, puis on dose le rhodium résiduel dans la solution par absorption atomique. Les résultats obtenus sont donnés également dans le tableau 2. TABLEAU 2 Au vu de ces résultats, on constate que le rhodium se fixe moins bien sur la PVP lorsque L'acidité du milieu est trop élevée Le maximum d'extraction est observé pour des concentrations en acide nitrique de I à 2 mo L/l. Exemp Les 10 à 13: Séparation du rhodium. Dans ces exemples, on suit le même mode opératoire que dans les exemples 6 à 9, mais on utilise des quantités de polyvinylpyridine différen- tes avec une solution aqueuse contenant 2 mmol/l Masse Quandté de Rh fixé Ex (HNO 3) % de par gramme de rsine (mol/1) extrac résine (mg/g) tion(g) 6 0,7 20 0,23 1,3 7 1,38 30 0,19 3,2 8 2,8 9 0,28 0,66 9 4,2 2 0,23 0,17 de rhodium et 1,38 mol/l d'acide nitrique. Les quantités de polyvinylpyridine utilisées et les résultats obtenus sont donnés dans le tab Leau 3. TABLEAU 3 Au vu de ces résultats, on constate que Le rendement d'extraction augmente avec la quantité de po Lyvinylpyridine utilisée. Exemptes 14 à 16: Séparation du palladium. Dans ces exemples, on extrait le palladium présent dans une solution aqueuse contenant lmmol/L environ de palladium et 1,38 mo/1 L d'acide nitrique en mettant en contact 10 ml de solution avec des quantités de polyvinylpyridine correspondant à des concentrations de 2 à 40 g/l pendant 24 h sous agitation horizontale On sépare ensuite la potyvinylpyridine sur un filtre en papier et on dose Le palladium résiduel par absorption atomique. lpoly(vinvlpyridine)l % extraction Quantité Rh_ fixé par g Ex (en gti) de résine (en g/T 1) ga _______________ _ (mg/g) 10 26 5,50 11 20 30 3,20 12 30 34 2,4 13 40 40 2,14 Les quantités de polyvinylpyridine utilisées et les résultats obtenus sont donnés dans le tableau 4. TABLEAU 4 Au vu de ces résultats, on constate que l'extraction du palladium s'effectue facilement et à 100 % pour des concentrations initiales en PVP de 2 à 40 g/l. Les résultats obtenus dans les exemples précédents montrent qu'en choisissant de façon appropriée l'acidité de la solution aqueuse de départ, le temps de contact et la quantité de résine utilisée, et en ajoutant des ions appropriés tels que C 1-, on peut extraire sélectivement le ruthénium, le rhodium ou le palladium. Exemp Le 17: Séparation du ruthénium. Dans cet exempte, on sépare le ruthénium présent dans des effluents de haute activité ayant une concentration en acide nitrique de 0, 6 mol/l, contenant, outre le ruthénium, du césium 137 et Concentration Quandtide Pd fixe Ex Concentration en PVP i N i t i a Le % par g de résine (g/j >en Pd xtrac (mg/g) _________(mg/t) tion 14 2 91 100 45,5 10 86 100 8 6 16 40 86 100 2,1 du césium 134. Pour réaliser l'extraction, on met en contact sous agitation mécanique, 3 m L d'effluent avec 200 mg de poly-4-(vinylpyridine)(PVP) pendant lh 15 min On sépare alors la résine de l'effluent par filtration et on détermine les teneurs en ruthé- nium et césium de la solution recueillie. Les résultats obtenus ainsi que les teneurs en ruthénium et césium de la solution de départ sont donnés dans le tableau 5 qui suit. TABLEAU 5 Au vu de ce tableau, on constate que la polyvinylpyridine est très efficace pour retenir le ruthénium 106, puisque le rendement d'extraction est de 60 %, ce qui correspond à un taux de fixation de 1,02 10-4 mg de ruthénium par gramme de résine. Ru 106 Cs 137 Cs 134 Charge en sels (H+) dont 90 % en Na NO 3 Solution initiale 1 14 10 '2 1 43 2 86 10-2 367 g 111 0,6 M (mg/i) Après décon- tamination 59 10 '3 1 32 2 64 10-2 (rag/I) % d'extrac 59 7 7 7 7 6 t Q mon/g 02 10 1 6 103 3 24 10 o mg/g 1 02 10 '4 1 6 10 '3 3 24 10 '5 J En revanche, si l'on effectue le même traitement sur des effluents de faible activité, la décontamination est moins efficace, car le taux de décontamination croit avec l'activité de la solution initiale. Exemptes 18 à 23: Séparation du ruthénium, du manganèse et du cobalt. Dans ces exemples, on met en contact 3 ml d'un effluent à moyenne activité (MA) ayant la composi- tion donnée dans le tableau 6 qui suit avec des masses différentes de polyvinylpyridine pendant min sous agitation L'acidité nitrique de l'effluent étant de 0,1 mol/l Après ce temps de contact, on sépare La polyvinylpyridine de l'effluent et on détermine les concentrations en ruthénium, manganèse, cobalt et césium de l'effluent séparé. Les résultats obtenus sont donnés dans le tableau 6 qui suit. TABLEAU 6 106 Ru 54 Mn 60 Co 134 Cs 137 Cs Effluents MA avant traitement M Bq '-1 1,3 0,021 0,13 0,23 8,9 (m Ci 1-1) ( 0,036) ( 0,00057) ( 0,0035) ( 0,0062) ( 0,24) Ex masse % d'extraction PVP mg _ 18 10 2,8 O O O O 19 50 55,6 O O ' O O 75 61,1 12,3 48,6 3 O 21 100 77,5 14 71,4 2 O 22 200 86,7 44 95,4 5 O 23 500 87,8 84,2 100 O O Au vu de ce tableau, on constate que l'on peut éliminer efficacement le ruthénium, Le manganèse et le coba Lt, d'effluents de moyenne act i vité. Exemp Le 24: Séparation du ruthénium du niobium et de l'antimoine. Dans cet exemple, on extrait le ruthénium, le niobium et l'antimoine d'effluents de haute activité (HA) ayant la composition et les concentrations en HNO 3 données dans le tableau 7 qui suit. Pour effectuer l'extraction du ruthénium, on met en contact 50 g de résine avec 1 l d'effluent sous agitation pendant 30 min, puis on sépare la résine de l'effluent par filtration et on détermine les teneurs en ruthénium, antimoine, césium et niobium de L'effluent filtré Les résultats obtenus sont donnés dans le tableau 7 qui suit. TABLEAU 7 Nb 106 Ru 125 Sb 137 Cs 134 Cs Activité avant traitement M Bq 1-1 1,6 137 20 115 22 (m Ci l-1) ( 0,043) ( 3, 7) ( 0,54) ( 3,1) ( 0,6) lHNO 3 l initiale % d'extraction en mo 1/1 0 0 0 O 0,089 100 93 43 O O 0,7 47 31 31 O O 0,9 53 35 26 O O 1,3 44 39 33 O O 1,9 1 6 4 O O i Au vu de ce tableau, on constate que l'on obtient un taux de décontamination très élevé en ruthénium et en niobium lorsque la concentration en acide nitrique de la solution de départ est de 0, 089 mol/l, ce qui correspond à la concentration habituelle en acide nitrique des effluents de haute activité. Exemp Le 25: SéDaration du ruthénium. Dans cet exemple, on extrait le ruthénium d'un effluent concentré par évaporation ayant la composition donnée dans le tableau 8 qui suit. Dans ce but, on met en contact 200 mg de polyvinyl-4 pyridine pendant 1 h 15 min avec 3 ml d'effluent, puis on sépare la polyvinylpyridine par filtration et on détermine les teneurs en ruthé- nium et césium de l'effluent Les résultats obtenus sont donnés également dans le tableau 8. TABLEAU 8 _ _ lHNO 3 l = 0,6 M Masse résine'= 200 mg 106 Ru 137 Cs 134 Cs Temps contact = lh 15 mn Activité des effluents avant traitement G Bq l-1 1,4 4,8 1,37 (mr Ci l-1) ( 38) ( 130) ( 37) % d'extraction' 56 O O _ _ r Au vu de ce tableau, on constate que l'on obtient un rendement d'extraction en ruthénium très satisfaisant. Exemple 26: Séparation du technétium, du ruthénium, du rhodium, du fer, du nickel et du cobalt. Dans cet exemple, on extrait le technétium, le ruthénium, le rhodium, le fer, le nickel et le cobalt d'un concentrat de produits de fission, comportant de nombreux éléments, c'est-à-dire de la solution obtenue après le premier cycle de séparation de l'uranium et du plutonium d'une solution de dissolution de combustibles nucléai- res usés. Dans ce but, on met en contact 2 ml de concentrat avec lg de polyvinylpyridine (PVP) pendant 4 h 15 minsous agitation mécanique par séquences de 5 min On filtre une première fois la polyvinylpyridine, puis on la soumet à un lavage par 18 ml d'acide nitrique 1 N et on filtre une seconde fois la résine que l'on dissout ensuite à chaud dans 15 ml d'acide sulfurique On analyse la solution obtenue après la première filtration et la solution de dissolution de la résine par spectrométrie gamma, spectrométrie alpha et spectrométrie d'émission atomique (ICP). Les résultats obtenus montrent que les métaux suivants: Na, Cs, Mg, Sr, Ba, Cd, B, Al, La, Pr, Ce, Gd, Sm, Eu, Am, Cm, Np, ne sont pas extraits par la PVP, toutefois, l'uranium est extrait avec un rendement de 20 %. En revanche, les métaux des groupes VI Ib et VIII sont extraits comme on peut le voir dans le tableau 9 qui suit. TABLEAU 9 - Groupe VIIB Tc % d'extraction 98 + i () Groupe VIII Fe Ni Rh Ru Co % d'extraction 57 + 1 (*)95 + 1 (*)97 + 1 (*)88 + 9 ()55 * (*) Ecart type calculé sur trois experiences. Ainsi, la résine extrait très bien le technétium, le ruthénium, le rhodium, le fer, le nickel et le cobalt avec une bonne sélectivité vis-à-vis des alcalins, des alcalinoterreux et des actinides. Dans le tableau 10, on a donné la distribu- tion des cations métalliques en % massiques dans le concentrat de produits de fission et sur la résine PVP. TABLEAU 10 METAUX EXTRAITS Distribution des cations Fe Ni Rh Ru Tc Total métalliques % massique Dans concentrat4,2 0,91 0,42 1,7 0,79 8, 51 PF i_ Fixés sur 37 14,4,6,4 26,5 12,4 100 PVP pvpi ilr Au vu de ce tableau, on voit l'intérêt d'utiliser la polyvinylpyridine pour séparer les métaux des groupes VI Ib et VIII. Les cations fixes peuvent ensuite être récupérés en solution aqueuse, si on le désire, par dissolution de la résine dans H 2504. Exempte 27: Séparation du technétium, du ruthénium, du rhodium, du Palladium, du fer et du nickel. Dans cet exemple, on extrait le technétium, le ruthénium, le rhodium, le palladium, le fer et le nickel à partir de solutions de dissolution de combustibles irradiés en mettant en contact lg de polyvinylpyridine avec 10 ml de la solution de dissolution, sous agitation mécanique, pendant lhl Smin Après cette mise en contact, on filtre une première fois la résine et on analyse la solution par spectrométrie gamma et spectrométrie d'émission atomique (ICP) pour déterminer ses teneurs en palladium, ruthénium, rhodium, technétium, nickel et fer. On soumet la résine séparée par filtration à un lavage par 18 ml d'acide nitrique 1 N, puis on filtre la résine, on la dissout dans 5 ml d'acide sulfurique concentré et on analyse la solution de dissolution par spectrométrie gamma et spectromé- trie d'émission atomique (ICP). Les résultats obtenus sont donnés dans le tableau 11 qui suit. TABLRAU 11 l - Pd Ru I Rh Tc Ni Fe W Composition de la solution de disso334 240 121 3,4 4,9 72 lution. (mag/1) % métal fixé 94 66 65 100 92 89 Au vu de ce tableau, on remarque que les pourcentages d'extraction du palladium, du ruthénium, du rhodium et du technétium sont très élevés, notamment pour le technétium et le palladium. Dans le tableau 12 qui suit, on a donné les pourcentages et la distribution des métaux récupérés. TABL Er AU 12 % métal Distribution des récupéré Composition métaux dans après Distribution de la solution la solution de dissolution de des métaux Eléments dissolution la PVP récupérés (mg/1) % % U 360 000 99,6 9 10 -5 0,95 Pu 1030 0,28 0,3 10,9 Pd 30,5 0,0084 41 18,7 Ru 73 0,020 15 16,6 Rh 27, 7 0,0077 30 12,7 Tc 30 0,0083 25,3 11,5 Ni 9,9 0,0027 12 1,8 Fe 111,5 0,031 10,8 18 Au vu de ce tableau, on remarque que l'on récupère 25 % dutechnétium, 41 % du palladium, % du ruthénium et 30 % du rhodium. Ainsi, un lavage à l'acide nitrique de La résine permet d'éliminer les métaux partiellement coextraits. Les facteurs de décontamination sont de 1,1 106 pour l'uranium, de 317 pour le plutonium et de 874 pour les émetteurs gamma (Ru 106 déduit) ce qui est très intéressant. Les résultats des deux derniers exemples montrent que la résine polyvinylpyridine n'extrait pas les alcalins et alcalinoterreux ainsi que les métaux trivalents, qu'elle n'extrait pas ou très peu les transuraniens, mais qu'elle extrait très bien les métaux de transition. L'efficacité de la résine diminue quand la charge en sels augmente Ainsi, pour une solution de dissolution, la charge en sels est voisine de 200 g/l et la capacité d'échange de la polyvinylpyridine est égale dans les conditions opératoires utilisées à 3,1 mg de palladium par gramme de résine, 0,8 mg de rhodium par gramme de résine 1,6 mg de ruthénium par gramme de résine, et supérieure à 0,034 mg de technétium par gramme de résine. Pour un concentrat de produits de fission, la charge en sel est voisine de 100 g/l et la capacité d'échange de la résine est dans ces conditions de: 0,7 mg de Rh par gramme de résine 3 mg de Ru par gramme de résine, et 1,4 mg de Tc par gramme de résine. Ainsi, on peut isoler les métaux précieux Ru, Rh, Pd et Tc de solutions concentrées en produits de fission et de solutions de dissolution de combus- tibles nucléaires usés On peut de plus améliorer la décontamination de ces métaux en optimisant les conditions de fixation et le mode de lavage de la résine chargée, par exemple en isolant Le ruthénium par volatilisation, puis en lavant La phase aqueuse riche, par exemple au tributy Lphosphate pour éliminer les traces résiduelles de plutonium et d'uranium. REVENDICATIONS 1 Procédé de séparation d'au moins un élément choisi parmi Nb, Sb et Les éLéments des groupes VI Ib et VIII de la Classification Périodique des ELéments, présents dans une solution aqueuse issue du retraitement des combustibles nucléaires usés, caractérisé en ce qu'il consiste à mettre en contact ladite solution aqueuse avec une résine solide à base de polymère ou copolymère de vinylpyridine, et à séparer de ladite solution la résine ayant fixé le niobium et/ou l'antimoine et/ou le ou les éléments des groupes VI Ib et VIII. 2 Procédé selon la revendication 1, caractérisé en ce que la résine est la polyviny L- 4-pyridine. 3 Procédé selon la revendication 1, caractérisé en ce que la solution aqueuse est une solution nitrique. 4 Procédé selon la revendication 3, caractérisé en ce que la concentration en acide nitrique de la solution aqueuse est de 10-7 à 4 mol/ l. Procédé selon l'une quelconque des revendications 1 à 4, caractérisé en ce que le temps de contact entre la solution aqueuse et la résine solide est de lmin à 24 h. 6 Procédé selon l'une quelconque des revendications 1 à 5, caractérisé en ce que la quantité de résine utilisée est de 10 à 500 g/L de solution aqueuse. 7 Procédé selon l'une quelconque des revendications 1 à 3, caractérisé en ce que l'élément du groupe VIII est le ruthénium. 8 Procédé selon la revendication 7, caractérisé en ce que la concentration en acide nitrique de la solution aqueuse est au plus égale à lmol/l, et en ce que l'on effectue la mise en contact pendant une durée de 10 à 60 min. 9 Procédé selon la revendication 7, caractérisé en ce que l'on ajoute des ions C 1- à la solution aqueuse. Procédé selon l'une quelconque des revendications I à 3, caractérisé en ce que l'élément du groupe VIII est le rhodium et/ou le palladium. 11 Procédé selon la revendication 10, caractérisé en ce que la solution aqueuse a une concentration en acide nitrique de 1 à 2 mol/l et en ce que l'on effectue la mise en contact pendant une durée inférieure à 10 min. 12 Procédé selon l'une quelconque des revendications 1 à 3, caractérisé en ce que la solution aqueuse est un effluent de moyenne ou haute activité et en ce que l'on sépare de cet effluent du ruthénium, du niobium, de l'antimoine et éventuellement du manganèse et du cobalt. 13 Procédé selon l'une quelconque des revendications 1 à 3, caractérisé en ce que la solution aqueuse est un concentrat de produits de fission et en-ce que l'on sépare de ce concentrat Fe, Ni, Rh, Ru, Co et Tc. 14 Procédé selon l'une quelconque des revendications 1 à 3, caractérisé en ce que la solution aqueuse est une solution de dissolution de combustibles nucléaires usés et en ce que l'on sépare de cette solution Pd, Ru, Rh, Tc, Co, Ni et Fe.